(57)【要約】【課題】ポリアミドフィルムをスリットして巻き取る際に、スリット工程におけるポリアミドフィルムの吸湿をコントロールし、それにより製品ロールへのしわの混入を防止して、巻芯にしわの少ないポリアミドフィルムロールを得る。【解決手段】ポリアミドフィルムを巻き取ってなるロールをスリットするに際し、ポリアミドフィルムとして吸湿伸び率が２．０％以下のものを使用するとともに、スリット時の雰囲気を絶対湿度が０．００６〜０．０１８ｋｇ／ｋｇとなるようにコントロールする。【選択図】なし【特許請求の範囲】
【請求項１】
ポリアミドフィルムを巻き取ってなるロールをスリットするに際し、前記ポリアミドフィルムとして吸湿伸び率が２．０％以下のものを使用するとともに、スリット時の雰囲気を絶対湿度が０．００６〜０．０１８ｋｇ／ｋｇとなるようにコントロールすることを特徴とするポリアミドフィルムの製造方法。
【発明の詳細な説明】
【技術分野】
【０００１】
本発明は、ポリアミドフィルムの製造方法に関する。
【背景技術】
【０００２】
ポリアミド樹脂からなるポリアミドフィルムは、一般に、機械的特性、光学的特性、熱的特性、ガスバリア性、強靭性などに優れており、包装用途、特に食品包装用途を主体に、広く使用されている。
【０００３】
ポリアミドフィルムは、一般に次のようにして製造されている。すなわち、ポリアミド樹脂がＴダイや円形ダイから押出製膜された後、フラット式同時二軸延伸法、フラット式逐次二軸延伸法、インフレーション延伸法等を用いて二軸延伸され、熱固定されたあと、巻取機で、幅広、長尺の原反ロールとしていったん巻き取られる。しかる後に、原反ロールから繰り出されたフィルムがスリッターにて所望の幅、長さにスリットされ、製品ロールとして出荷、販売される。
【０００４】
ところで、ポリアミドフィルムは、吸湿性が高く、吸湿により寸法が変化しやすいという特性を有している。この吸湿による寸法変化は、数々のトラブルを引き起こしやすい。たとえば、原反ロールは、ポリアミドフィルムの製造過程において高温で熱固定された後に巻き取られるものであるため、ほぼ絶乾状態となっているが、周囲の雰囲気に曝されると、吸湿伸びにより、ロール表面にしわが発生したり、幅が狂ったりする。
【０００５】
フィルムのスリット工程において、高速運転中は、原反ロールから繰り出されてから製品ロールに巻き取られるまでのフィルムが周囲の雰囲気に曝される時間が短いため、吸湿の影響がほとんど現れない。しかし、製品ロールが巻き終わったあと次の製品ロールを巻き始めるまでに、その製品ロールの取外し、次の巻取コアの取付け、その巻取コアへのフィルムの貼付け等の作業が必要となり、その作業時間中に原反ロールの表面やスリット工程内のフィルムが吸湿しわが発生しやすい。そのしわの程度が大きくなると、製品ロールの巻芯へしわが混入してしまうという問題がある。
【０００６】
上記の吸湿による影響を低減するために、いくつかの提案がなされている。たとえば、特許文献１には、二軸延伸ポリアミドフィルムを熱固定した後、フィルムを冷却して巻き取るまでの工程において、熱固定後のフィルムにスプレーガンで水を噴霧してフィルムを急冷し、続いて１５０℃以下の加湿空気を吹き付けることにより、フィルムの水分率を０．５〜２．０％の範囲にあらかじめ調湿しておく方法が提案されている。
【０００７】
特許文献２には、スリット時に個々のテープに付与する張力を、長尺体における湿度収縮度に応じて、たとえば収縮する部分のテープには収縮しない部分のテープより大きい張力を付与してスリットするよう、スリットするテープの個々の単位に独立して調整する方法が提案されている。
【０００８】
しかしながら、特許文献１に記載の方法では、スプレーガンで均一にフィルムを急冷するのが困難であり、このためフィルムの諸物性にばらつきが生じる問題がある。また、吸湿しているためスリップ性が低くなり、スリット工程やコンバーティング工程において種々の不具合が生じる可能性がある。
【０００９】
特許文献２に記載の方法は、テープのようにスリット後の幅が十分に小さい場合には効果的であるが、包装用のフィルムのようにある程度の幅を持つ場合は、個々の張力制御が困難になる問題がある。
【特許文献１】特開平５−２６１８０６号公報
【特許文献２】特開２００３−３１１６７８号公報
【発明の開示】
【発明が解決しようとする課題】
【００１０】
本発明の課題は、ポリアミドフィルムをスリットして巻き取る際に、スリット工程におけるポリアミドフィルムの吸湿をコントロールし、それにより製品ロールへのしわの混入を防止して、巻芯にしわの少ないポリアミドフィルムロールを得ることにある。
【課題を解決するための手段】
【００１１】
本発明者は、ポリアミドフィルムをスリットして巻き取るときの雰囲気の湿度と、ポリアミドフィルムの吸湿伸びと、その水分率との関係を調査し、鋭意検討を重ねた結果、特定の吸湿特性を有するポリアミドフィルムを、特定の環境下でスリットすることによって、上記の目的を達成できることを見いだし、本発明に到達した。
【００１２】
すなわち、本発明の要旨は、ポリアミドフィルムを巻き取ってなるロールをスリットするに際し、前記ポリアミドフィルムとして吸湿伸び率が２．０％以下のものを使用するとともに、スリット時の雰囲気を絶対湿度が０．００６〜０．０１８ｋｇ／ｋｇとなるようにコントロールすることを特徴とするポリアミドフィルムの製造方法である。
【発明の効果】
【００１３】
本発明により、巻芯にしわが少なく、印刷やラミネートなどのコンバーティング工程においてしわによるロスを少なくした、高品質のポリアミドフィルムロールを製造することができる。
【発明を実施するための最良の形態】
【００１４】
本発明の方法において、スリットすることに供するポリアミドフィルムは、スリット工程における吸湿の影響を最小限に抑えるために、吸湿伸び率が２．０％以下であることが必要である。吸湿伸び率は、１．８％以下であることが好ましく、１．５％以下であることがさらに好ましい。
【００１５】
ここで、吸湿伸び率とは、ポリアミドフィルムを、２３℃、０％ＲＨ（ＲＨ：相対湿度、絶対湿度０．００ｋｇ／ｋｇ）雰囲気下から、２３℃、１００％ＲＨ（絶対湿度０．０１８ｋｇ／ｋｇ）雰囲気下へ湿度変化させたときの、フィルムの横方向（ＴＤ）の伸び率をいう。換言すると、吸湿伸び率は、絶乾状態のポリアミドフィルムを後述するスリット環境の上限湿度下に曝したときの伸び率を意味する。
【００１６】
吸湿伸び率の値が２．０％を超えると、後述するスリット工程のための環境下で、吸湿によるポリアミドフィルムの寸法変化量が大きくなり、巻き取りまでにしわが入りやすくなるなど問題が起きる。
【００１７】
吸湿伸び率を２．０％以下としたポリアミドフィルムは、公知の技術で製造可能である。その詳細は後述する。
【００１８】
本発明において、ポリアミドフィルムは、以下のポリアミド樹脂を主成分とするフィルムであることが好ましい。詳細には、ポリアミド樹脂としては、ナイロン４、６、７、８、１１、１２、６・６、６・１０、６・１１、６・１２、６Ｔ、６／６・６、６／１２、６／６Ｔ、６Ｉ／６Ｔなどがあげられる。機械的特性や熱的特性に優れる点から、包装用ポリアミドフィルムとしては、ナイロン６を主成分とするのが好適である。
【００１９】
ポリアミド樹脂には、必要に応じて、通常配合される各種の添加剤および改質剤、例えば、滑材、耐熱安定剤、紫外線吸収剤、光安定剤、酸化防止剤、帯電防止剤、粘着性付与剤、シール性改良剤、防曇剤、結晶核剤、離型剤、可塑剤、架橋剤、難燃剤、着色剤（顔料、染料など）などを配合してもよい。
【００２０】
ポリアミドフィルムは、実質的に無定形、無配向のポリアミドフィルム（未延伸フィルム）を二軸延伸したものである。延伸方法としては、同時二軸延伸法、逐次二軸延伸法、インフレーション延伸法などが挙げられる。
【００２１】
未延伸フィルムを得るには、例えばポリアミドを押出機で加熱溶融してＴダイからフィルム状に押出し、これにエアーナイフキャスト法、静電印加キャスト法等の公知のキャスティング法を適用することで回転する冷却ドラム上で冷却固化して、急冷製膜する。この未延伸フィルムが配向していると、後工程で延伸性が低下することがある。
【００２２】
この未延伸フィルムを同時二軸延伸法により延伸する方法について述べる。未延伸フィルムは、あらかじめ温浴中で水分率が２〜８％になるよう調湿され、次いで、テンター式同時二軸延伸機にて、１４０〜２００℃の温度範囲で、縦方向、横方向にそれぞれ２．０〜４．０倍に同時二軸延伸される。その後、同テンター内において一定幅の状態で１５０〜２１５℃、好ましくは１７０〜２１０℃の温度で熱固定され、引き続いて、１９０〜２１０℃の温度で、リラックス率が２．０〜７．０％、好ましくは３．０〜６．０％になるようリラックス処理される。最後に、延伸機の掴み代が切除された後、巻取機で巻き取られることで、原反ロールが得られる。
【００２３】
前述のように吸湿伸び率を２．０％以下にするためには、リラックス処理前までの定幅での熱固定の際に徐々に昇温（徐昇温）させたり、リラックス処理におけるリラックス率を小さくしたりすることが好ましい。具体的には、たとえば、定幅での熱固定ゾーンを３ゾーンに分割し、それぞれのゾーン(以下、「１Ｓ」「２Ｓ」「３Ｓ」と称する)を１７０℃、２００℃、２１０℃という条件としてフィルムを昇温し、リラックス率を５％とした場合に、吸湿伸び率を２．０％以下とすることができる。これよりもさらにゆっくりと昇温したり、リラックス率をさらに小さくすることで、吸水伸び率を、２％以下の、より低い値とすることができる。
【００２４】
これに対しゾーン２Ｓが最高温度となるように、たとえば１Ｓと２Ｓと３Ｓとの温度を１７０℃、２１０℃、２００℃という条件として急速に昇温し、リラックス率を８％と大きくした場合は、吸湿伸び率は２．０％を超えてしまう。
【００２５】
ポリアミドフィルムに機能性を付与するために、インラインコート延伸技法を用いて、未延伸のポリアミドフィルムに帯電防止剤、接着改良組成物、バリア性樹脂等をコートした後に、延伸することもできる。
【００２６】
本発明の方法において、スリットに供するポリアミドフィルムは、水分率を１．０％以下とすることが好ましく、０．５％以下とすることがさらに好ましい。水分率は、そのポリアミドフィルムを絶乾状態に変化させたときの重量変化率を意味する。
【００２７】
通常のポリアミドフィルムの製法に従って原反ロールを製造すると、上述のような高温で熱固定する工程を経ているため、その原反ロールの水分率は通常０．５％以下となっている。ポリアミドフィルムは、水分率が高くなるに従い、表面同士の水素結合性が高まり、そのためにスリップ性が低下したりブロッキングが起こったりする。このため、原反ロールは、保管中の吸湿を防止するために、スリット直前まで防湿包装しておくことが好ましい。
【００２８】
ほぼ絶乾状態のポリアミドフィルムの原反ロールにおいて、製造後の吸湿によりその水分率が１．０％を超えた場合は、それにより吸湿伸びが発生してしわが入ってしまうことが多い。あらかじめ何らかの手段により、たとえば特許文献１に記載されたように熱固定後のフィルムにスプレーガンで水を噴霧してフィルムを急冷し、続いて１５０℃以下の加湿空気を吹き付けることにより、水分率が１．０％を超える程度に吸湿した状態で製造された原反ロールでは、フィルムのスリップ性が低下しているため、巻取速度を高くするとしわが入りやすくなる。このため、低速で巻き取らざるを得ず、生産性が高いとはいえなくなる。
【００２９】
本発明においては、スリットする場所の環境を積極的にコントロールすることが必要である。詳しくは、スリット環境として、絶対湿度が０．００６〜０．０１８ｋｇ／ｋｇであることが必要である。好ましくは０．００８〜０．０１６ｋｇ／ｋｇ、さらに好ましくは０．０１０〜０．０１４ｋｇ／ｋｇである。
【００３０】
スリット環境をコントロールする方法は特に限定されず、エアコンディショナー、加湿機、除湿機を運転するなど、適当な方法を、単独あるいは組み合わせて実行すればよい。
【００３１】
絶対湿度が０．０１８ｋｇ／ｋｇを超えると、スリット工程において吸湿が進み、巻芯のしわが発生しやすい。絶対湿度が０．００６ｋｇ／ｋｇ未満の場合は、静電気が発生しやすくなり、剥離帯電によるスパークが生じたり、製品ロールが帯電したりする。
【００３２】
本発明の方法において、スリットの方式としては、公知の技術を用いることができる。たとえば切断方式としては、シェアカット、レザーカット、スコアカット等の方式を用いることができる。巻取駆動方式としては、中心駆動方式、表面駆動方式、中心表面併用駆動方式等の方式を用いることができる。巻取方式としては、ドラム接触型や、個別タッチローラ接触型等の方式を用いることができる。これらの各方式は、必要に応じて選択することができる。
【００３３】
長尺の原反ロールをスリット工程において所望の製品長さに巻き取ることになるため、１本の原反ロールのスリットにおいて、巻き取られた製品ロールの交換作業が、通常数回行われる。この交換作業の間にスリット工程内のフィルムおよび原反ロール表層のフィルムが吸湿してしまうため、製品ロールの巻芯にしわが入ることが多い。したがって、製品ロールが巻き上がってから次の製品ロールを巻き始める時間は短いほうが好ましく、１０分以内であることが好ましい。さらに好ましくは７分以内である。
【実施例】
【００３４】
以下に、本発明を実施例によって具体的に説明する。ただし、本発明は、その要旨を逸脱しない限りこれらに限定されるものではない。なお、フィルムの各物性は、以下に示す方法によって測定した。
【００３５】
（１）吸湿伸び率
原反ロールから縦方向（ＭＤ）×横方向（ＴＤ）＝１０ｍｍ×１５０ｍｍのサンプルを切り出し、２３℃、０％ＲＨの条件下で１日調湿後、初期サンプルＴＤ長（Ｘｍｍ）を測定した。続いて２３℃、１００％ＲＨに環境を変化させ、１日調湿後、サンプルＴＤ長（Ｙｍｍ）を測定した。これらの測定結果を用いて下記式より吸湿伸び率（Ｚ：％）を算出した。
Ｚ（％）＝（Ｙ−Ｘ）／Ｘ×１００
【００３６】
（２）水分率
スリット前の原反ロールからフィルムをサンプリングし、ひょう量瓶に入れた後、乾燥し、乾燥前後の質量変化より水分率を算出した。
【００３７】
（ポリアミドフィルム原反ロールの製造）
滑材として平均粒径１．５μｍのシリカ粒子を０．２質量％含有するとともにエチレンビスステアリルアミドを０．０５質量％含有したナイロン６（融点：２２０℃）を、２６０℃で、Ｔダイよりシート状に溶融押出しし、その後にエアーナイフキャスト法により１５℃の回転ドラムに密着させて急冷して、厚さ１５０μｍの実質的に無定形で配向していない未延伸フィルムを得た。
【００３８】
ついで、この未延伸フィルムを６０℃に調整した温水槽に導き、調湿して、水分率５％の未延伸フィルムを得た。
【００３９】
続いて、この未延伸フィルムを、テンター式同時二軸延伸機に導いてクリップに把持させ、２００℃で予熱を行ったあと、１９０℃で縦方向（ＭＤ）に３倍、横方向（ＴＤ）に３．３倍に延伸した。その後、表１に示す熱固定温度の条件で、リラックス処理前まで定幅熱固定を施し、２００℃でリラックス処理を施し、巻取機で巻き取って、原反ロールＡを得た。この原反ロールＡの幅は４０００ｍｍ、長さは２１０００ｍとした。
【００４０】
同様にして、表１に示される原反ロールＢ〜Ｅを得た。このうち、原反ロールＣは、原反ロールＡを４０℃、８５％ＲＨの環境下で３日間放置したものである。また原反ロールＥは、表１の条件で製造した後、４０℃、８５％ＲＨの環境下で１日間放置したものである。
【００４１】
【表１】
2008239654.tif 000002
【００４２】
（実施例１）
スリッター室を、絶対湿度０．０１３ｋｇ／ｋｇ（温度：２５℃、相対湿度（ＲＨ）：６５％）に調整した。中心駆動方式のドラム接触型スリッターを用いて、スリット条件を、８００ｍｍ幅×５丁取りで、巻取張力９８Ｎ／ｍ（１０ｋｇｆ／ｍ）、巻取接圧１９６Ｎ／ｍ（２０ｋｇｆ／ｍ）、巻取速度３００ｍ／ｍｉｎと設定した。
【００４３】
原反ロールＡをスリッターの巻出部にセットし、巻取部まで通紙し保管中に吸湿の影響を受けた表面を取り除くために１００ｍ巻き取った。次に、巻取側を新しい紙管に交換し、フィルムを貼り付けて巻取を開始し、４０００ｍの製品ロールを巻き取った。その後、同様に４０００ｍの製品ロールを４回巻き取った。このとき、巻取停止から巻取再開までの時間は６分であった。
【００４４】
こうしたところ、水分率が低く、吸湿伸び率の低い原反ロールＡを使用し、またスリット時の環境である絶対湿度を所定の条件に調節したため、巻芯から表層までしわがまったく入らず、帯電することもなく、高品位な製品ロールができた。
【００４５】
（実施例２）
スリッター室の絶対湿度を０．００９ｋｇ／ｋｇ（温度：２３℃、相対湿度（ＲＨ）：５０％）に変更した。かつ巻取停止から巻取再開までの時間を１２分に変更した。それ以外は実施例１と同様にした。そうしたところ、巻取再開までの時間が長かったため巻芯にわずかにしわが見られたが、水分率が低くかつ吸湿伸びの小さい原反ロールＡを使用し、しかもスリット時の環境である絶対湿度を所定の条件に調節したため、表層までしわがほとんど入らず、帯電することもなく、高品位な製品ロールができた。
【００４６】
（実施例３）
原反ロールをＣに変更し、巻取速度を１５０ｍ／ｍｉｎに変更した。それ以外は実施例１と同様にした。そうしたところ、吸湿伸びの小さい原反ロールを使用し、スリット時の環境である絶対湿度を調節したため、巻芯から表層までしわがまったく入らず、帯電することもなく、高品位な製品ロールができた。ただし、この原反ロールＣは、水分率が高かったので、スリップ性が低下しており、巻取速度を高くすることができなかった。
【００４７】
(実施例４)
原反ロールをＤに変更し、スリッター室の絶対湿度を０．００６ｋｇ／ｋｇ（温度：２０℃、相対湿度（ＲＨ）：５０％）に変更した。それ以外は実施例１と同様とした。すると、水分率が低く、吸湿伸び率が所定の範囲である原反ロールＤを使用し、かつスリット時の環境である絶対湿度を調節したため、巻き芯から表層までまったくしわが入らず、帯電することもない、高品位な製品ロールを得ることができた。しかし、吸湿伸び率が本発明で規定する範囲の上限、スリット環境の絶対湿度が本発明で規定する範囲の下限であったため、製品ロールが吸湿しないように管理に注意を要した。
【００４８】
（実施例５）
原反ロールをＥに変更し、スリッター室の絶対湿度を０．００６ｋｇ／ｋｇ（温度：２０℃、相対湿度（ＲＨ）：４０％）に変更した。また巻取速度を２３０ｍ／ｍｉｎに変更した。それ以外は実施例１と同様とした。そうしたところ、吸湿伸び率が特に低い原反ロールＥを使用し、またスリット時の環境である絶対湿度を調節したため、巻芯から表層までしわがまったく入らず、帯電することもない、非常に高品位な製品ロールが得られた。ただし、原反ロールＥは水分率が高かったので、スリップ性が低下しており、したがって巻取速度を高くすることができなかった。
【００４９】
（実施例６）
原反ロールをＣに変更し、スリッター室の絶対湿度を０．０１８ｋｇ／ｋｇ（温度：２８℃、相対湿度（ＲＨ）：７５％）に変更した。また巻取速度を１５０ｍ／ｍｉｎに変更した。それ以外は実施例１と同様とした。そうしたところ、スリット時の環境である絶対湿度を本発明で規定する範囲の上限に調節したため、巻芯にわずかにしわが見られたが、吸湿伸びの小さい原反ロールＣを使用したため、表層までしわがほとんど入らず、帯電することもない、高品位な製品ロールが得られた。ただし、原反ロールＣは水分率が高かったので、スリップ性が低下しており、したがって巻取速度を高くすることができなかった。
【００５０】
（実施例７）
原反ロールをＥに変更し、スリッター室の絶対湿度を０．０１８ｋｇ／ｋｇ（温度：２８℃、相対湿度（ＲＨ）：７５％）に変更した。それ以外は実施例１と同様とした。そうしたところ、スリット時の環境である絶対湿度を本発明で規定する範囲の上限に調節したにもかかわらず、吸湿伸び率が低い原反ロールＥを使用したため、巻芯から表層までしわがまったく入らず、帯電することもない、高品位な製品ロールが得られた。
【００５１】
（比較例１）
原反ロールをＢに変更した。それ以外は実施例１と同様にした。しかし、この原反ロールＢの吸湿伸び率が高かったため、巻き上がった製品ロールの交換中に吸湿の影響を受けて、次の製品ロールの巻き芯にしわが入った。
【００５２】
（比較例２）
スリッター室の絶対湿度を０．００４ｋｇ／ｋｇ（温度：１５℃、相対湿度：４０％）に変更した。それ以外は実施例１と同様にした。
【００５３】
スリット時の環境である絶対湿度が本発明の範囲から外れて低かったため、原反巻出部で剥離帯電が起こり、製品ロールが帯電していた。
（比較例３）
スリッター室の絶対湿度を０．０２０ｋｇ／ｋｇ（温度：３０℃、相対湿度：７５％）に変更した。それ以外は実施例１と同様にした。
【００５４】
スリット時の環境である絶対湿度が本発明の範囲から外れて高かったため、巻芯にしわが入って高品位な製品ロールが得られなかった。
各実施例、比較例の製品ロールについて、表２にその物性等をまとめて示す。
【００５５】
【表２】
2008239654.tif 000003